반응기 에 , 불포화 이중 결합 을 갖 는 열경화성 비닐 폴리페닐 렌 에테르 수지 ( SA 9000 ) 100 g 을 첨가 하 고 , 톨루엔 300 g 을 첨가 하 고 , 온도 를 100 ℃ 로 승 온 하 고 , 폴리페닐 렌 에테르 수지 를 교반 함 으로써 완전히 용해 시켰 다 . 비닐 실란 커플링 제 에 의해 개질 된 중공 보로 실리케이트 마이크 로 스피어 의 100 g 을 교반 및 환류 하 에 여기 에 첨가 하 였 다 . 여기 에 라디칼 경화제 DCP 를 첨가 하 였 고 , 60 분 동안 교반 하 면서 반응 을 수행 한 후 정지 시키 고 , 이어서 실온 으로 냉각 시켰 다 . 톨루엔 용매 500 g 을 여기 에 첨가 하 였 고 , 비닐 폴리페닐 렌 에테르 수지 에 의해 개질 된 표면 을 갖 는 중공 보로 실리케이트 마이크 로 스피어 HQ 인 부유 고형물 을 수집 하 였 다 . 이것 을 톨루엔 용매 로 2 - 3 회 세정 하 고 , 이어서 진공 조건 하 에서 80 ℃ 로 2 시간 동안 건조 시켜 , 비닐 폴리페닐 렌 에테르 수지 로 개질 된 표면 을 갖 는 96 g 의 중공 보로 실리케이트 마이크 로 스피어 HQ 을 수득 하 였으며 , 여기 서 , 화학 적 으로 처리 되 지 않 은 중공 보로 실리케이트 마이크 로 스피어 iM 16 K 의 함량 은 비닐 폴리페닐 렌 에테르 수지 에 의해 화학 적 으로 개질 된 표면 을 갖 는 중공 보로 실리케이트 마이크 로 스피어 HQ 에 대하 여 94 . 5 중량 % 이 었 다 . 이 수치 는 비닐 폴리페닐 렌 에테르 수지 에 의해 화학 적 으로 개질 된 표면 을 갖 는 중공 보로 실리케이트 마이크 로 스피어 HQ 의 회분 함량 ( ash content ) 을 테스트 함 으로써 얻 어 졌 다 . 구체 적 인 테스트 방법 은 TGA 방법 이 며 , 여기 서 TGA 곡선 을 얻 기 위해 10 ℃/ 분 으로 700 ℃ 까지 온도 를 승 온 시키 고 700 ℃ 에 해당 하 는 잔 류량 이 이 수치 이 었 다 .